(57)【要約】【課題】  成形温度が低く、単位温度変化に対する粘度の変化量が大きく、熱膨張係数が大きいガラスで構成されるガラスリボンを好適に成形し得る技術を確立すること。【解決手段】  成形体４から降下するガラスリボン３の幅方向端部３ａを表裏両側から挟持しつつ下方に送るエッジローラー５を備えたガラス板の製造装置１において、エッジローラー５を加熱するヒーター１０を備える構成とした。【選択図】図１
2018193284.tif 000002
【特許請求の範囲】
【請求項１】
成形体から降下するガラスリボンの幅方向端部を表裏両側から挟持しつつ下方に送るエッジローラーを備えたガラス板の製造装置であって、
前記エッジローラーを加熱する加熱機構を備えることを特徴とするガラス板の製造装置。
【請求項２】
前記加熱機構が、前記エッジローラーの内部に配置されたヒーターであることを特徴とする請求項１に記載のガラス板の製造装置。
【請求項３】
前記エッジローラーが、回転軸と、該回転軸の外周に取り付けられ且つ前記ガラスリボンに接触するローラー本体とを有し、
前記ヒーターが、前記回転軸における前記ローラー本体が取り付けられた部位の内部に配置されていることを特徴とする請求項２に記載のガラス板の製造装置。
【請求項４】
前記加熱機構が、前記エッジローラーの内部で流体を流通させる流路と、該流路内に流入させる流体を加熱する流体加熱手段とからなることを特徴とする請求項１に記載のガラス板の製造装置。
【請求項５】
前記エッジローラーが、回転軸と、該回転軸の外周に取り付けられ且つ前記ガラスリボンに接触するローラー本体とを有し、
前記流路が、前記回転軸の外部から内部に流入した流体を前記ローラー本体側に送る往路と、前記回転軸の内部から外部に流出する流体を前記ローラー本体側から帰還させる復路とを有することを特徴とする請求項４に記載のガラス板の製造装置。
【請求項６】
前記流路内に流入させる流体を冷却する流体冷却手段を備えることを特徴とする請求項４又は５に記載のガラス板の製造装置。
【請求項７】
成形体から降下するガラスリボンの幅方向端部をエッジローラーにより表裏両側から挟持しつつ下方に送る工程を含んだガラス板の製造方法であって、
前記工程の実行中に、前記エッジローラーを加熱することを特徴とするガラス板の製造方法。
【請求項８】
前記エッジローラー周りの雰囲気温度よりも高温で、且つ、前記ガラスリボンにおける前記エッジローラーと接触中の部位の温度よりも低温となるように、前記エッジローラーを加熱することを特徴とする請求項７に記載のガラス板の製造方法。
【請求項９】
３０℃〜３００℃の温度範囲において、前記ガラスリボンを構成するガラスの熱膨張係数の値が、８０×１０−７／℃〜１５０×１０−７／℃の範囲内であることを特徴とする請求項７又は８に記載のガラス板の製造方法。
【請求項１０】
６００℃〜８００℃の温度範囲において、前記ガラスリボンを構成するガラスの粘度の値が、１０２．２ｄＰａ・ｓ〜１０５．５ｄＰａ・ｓの範囲内であることを特徴とする請求項７〜９のいずれかに記載のガラス板の製造方法。
【請求項１１】
前記ガラスリボンを構成するガラスが、リン酸塩系ガラスであることを特徴とする請求項７〜１０のいずれかに記載のガラス板の製造方法。
【発明の詳細な説明】
【技術分野】
【０００１】
本発明は、ガラス板の製造装置および製造方法に関する。
【背景技術】
【０００２】
周知のように、ガラス板の製造工程には、ガラス板の元となる長尺なガラスリボンを成形する工程が含まれる場合がある。ここで、特許文献１には、オーバーフローダウンドロー法（同文献では、フュージョンドロー法と呼称）によりガラスリボンを成形する態様の一例が開示されている。
【０００３】
同態様では、楔状をなす成形体の頂部に形成された溝に溶融ガラスを流し込み、溝から両側方に溢れ出た溶融ガラスのそれぞれを成形体の側面に沿って流下させた後、成形体の下端部で融合一体化させてガラスリボンを生成する。その後、成形体から降下するガラスリボンの幅方向端部をエッジローラーで表裏両側から挟持しつつ下方に送ることで、ガラスリボンを延伸させて成形する。
【０００４】
エッジローラーの内部には、冷却液を循環させるための流路（同文献では、流入ライン１５２および流出ライン１５４）が形成されている。この冷却液により、エッジローラーを冷やすことが可能であると共に、エッジローラーと接触したガラスリボンを冷やすことが可能となっている。
【先行技術文献】
【特許文献】
【０００５】
【特許文献１】特開２０１１−１７８６５７号公報
【発明の概要】
【発明が解決しようとする課題】
【０００６】
しかしながら、上記の態様の下では、特定の条件を満たすガラスで構成されるガラスリボンを成形する場合に、下記のような解決すべき問題が発生していた。
【０００７】
すなわち、成形温度が低く、単位温度変化に対する粘度の変化量が大きく、熱膨張係数が大きいガラスで構成されるガラスリボンを成形する場合に不具合が生じる。なお、これらの条件を兼ね備えるガラスとしては、例えば、リン酸塩系ガラスが挙げられる。そして、このようなガラスで構成されるガラスリボンを成形する場合、従来の冷却されたエッジローラーとの接触によりガラスリボンが急冷されるのに伴って、ガラスリボンが急激に収縮して割れたり、ガラスリボンの粘度が急激に高まって延伸が困難となったりする問題があった。
【０００８】
上記の事情に鑑みなされた本発明は、成形温度が低く、単位温度変化に対する粘度の変化量が大きく、熱膨張係数が大きいガラスで構成されるガラスリボンを好適に成形し得る技術を確立することを目的とする。
【課題を解決するための手段】
【０００９】
上記の課題を解決するために創案された本発明に係る装置は、成形体から降下するガラスリボンの幅方向端部を表裏両側から挟持しつつ下方に送るエッジローラーを備えたガラス板の製造装置であって、エッジローラーを加熱する加熱機構を備えることに特徴付けられる。
【００１０】
このような構成によれば、エッジローラーを加熱する加熱機構を備えることで、加熱された状態のエッジローラーをガラスリボンに接触させることが可能となり、エッジローラーとの接触によりガラスリボンが急冷されることを回避できる。従って、成形温度が低く、単位温度変化に対する粘度の変化量が大きく、熱膨張係数が大きいガラス（以下、特定ガラスと表記）で構成されるガラスリボンを成形するに際して、急冷に伴ったガラスリボンの急激な収縮や、急激な粘度の高まりを防止できる。その結果、ガラスリボンが割れたり、延伸が困難になったりすることを回避でき、ガラスリボンを好適に成形することが可能となる。
【００１１】
上記の構成において、加熱機構が、エッジローラーの内部に配置されたヒーターであってもよい。
【００１２】
このようにすれば、ヒーターによりエッジローラーが内部から加熱されることになるため、効率的にエッジローラーを加熱することが可能となる。
【００１３】
上記の構成において、エッジローラーが、回転軸と、回転軸の外周に取り付けられ且つガラスリボンに接触するローラー本体とを有し、ヒーターが、回転軸におけるローラー本体が取り付けられた部位の内部に配置されていることが好ましい。
【００１４】
このようにすれば、ヒーターが、回転軸におけるローラー本体が取り付けられた部位の内部に配置されているため、実際にガラスリボンに接触するローラー本体の周辺のみを加熱でき、無駄な熱エネルギーの消費を防止することが可能となる。さらに、ローラー本体の周辺のみが加熱されるので、周辺以外の部位については、ローラー本体と同等の耐熱構造を採用する必要がなくなり、その分だけコストを抑制することが可能となる。
【００１５】
上記の構成において、加熱機構が、エッジローラーの内部で流体を流通させる流路と、流路内に流入させる流体を加熱する流体加熱手段とからなってもよい。
【００１６】
このようにしても、エッジローラーが内部から加熱されることになるので、効率的にエッジローラーを加熱できる。
【００１７】
上記の構成において、エッジローラーが、回転軸と、回転軸の外周に取り付けられ且つガラスリボンに接触するローラー本体とを有し、流路が、回転軸の外部から内部に流入した流体をローラー本体側に送る往路と、回転軸の内部から外部に流出する流体をローラー本体側から帰還させる復路とを有することが好ましい。
【００１８】
このようにすれば、流路が往路と復路とを有することで、回転軸の内部と外部との間で流体を循環させることができる。これにより、ローラー本体の温度を一定に保持する上で有利となる。
【００１９】
上記の構成において、流路内に流入させる流体を冷却する流体冷却手段を備えていてもよい。
【００２０】
このようにすれば、流体加熱手段により加熱された流体に代えて、流体冷却手段により冷却された流体を流路内に流入させることで、本発明に係るガラス板の製造装置を、特定ガラス以外のガラスで構成されるガラスリボン（冷却された状態のエッジローラーを接触させる必要のあるガラスリボン）を成形する際にも使用することが可能となる。すなわち成形するガラスの種類に応じてエッジローラーを加熱状態または冷却状態に切り替えることができ、一つの装置で多様な種類のガラスを製造できる。
【００２１】
また、上記の課題を解決するために創案された本発明に係る方法は、成形体から降下するガラスリボンの幅方向端部をエッジローラーにより表裏両側から挟持しつつ下方に送る工程を含んだガラス板の製造方法であって、工程の実行中に、エッジローラーを加熱することに特徴付けられる。
【００２２】
このような方法によれば、上記のガラス板の製造装置について既述の作用・効果と同一の作用・効果を得ることが可能である。
【００２３】
上記の方法では、エッジローラー周りの雰囲気温度よりも高温で、且つ、ガラスリボンにおけるエッジローラーと接触中の部位の温度よりも低温となるように、エッジローラーを加熱することが好ましい。
【００２４】
加熱された状態のエッジローラーの温度を上記の範囲内とすれば、エッジローラーとの接触によりガラスリボンの温度を緩やかに低下させることができ、ガラスリボンの急冷を確実に回避することが可能となる。
【００２５】
上記の方法では、３０℃〜３００℃の温度範囲において、ガラスリボンを構成するガラスの熱膨張係数の値が、８０×１０−７／℃〜１５０×１０−７／℃の範囲内であってもよい。
【００２６】
熱膨張係数の値が上記の範囲内となる特定ガラスは、この特定ガラスで構成されるガラスリボンを成形するにあたり、ガラスリボンを急冷すると急激な収縮が生じて割れやすい。そのため、このような特定ガラスで構成されるガラスリボンを成形するに際して、本発明に係るガラス板の製造方法を適用すれば、その効果をより有効に活用できる。
【００２７】
上記の方法では、６００℃〜８００℃の温度範囲において、ガラスリボンを構成するガラスの粘度の値が、１０２．２ｄＰａ・ｓ〜１０５．５ｄＰａ・ｓの範囲内であってもよい。
【００２８】
粘度の値が上記の範囲内となる特定ガラスは、この特定ガラスで構成されるガラスリボンを成形するにあたり、ガラスリボンを急冷すると延伸が困難となりやすい。従って、このような特定ガラスで構成されるガラスリボンを成形するに際して、本発明に係るガラス板の製造方法を適用すれば、その効果をより有効に活用できる。
【００２９】
上記の方法では、ガラスリボンを構成するガラスが、リン酸塩系ガラスであってもよい。
【００３０】
リン酸塩系ガラスは、当該ガラスで構成されるガラスリボンを成形するにあたり、ガラスリボンを急冷すると割れやすく、また延伸が困難となりやすい。このため、リン酸塩系ガラスで構成されるガラスリボンを成形するに際して、本発明に係るガラス板の製造方法を適用すれば、その効果をより有効に活用できる。
【発明の効果】
【００３１】
本発明に係るガラス板の製造装置および製造方法によれば、成形温度が低く、単位温度変化に対する粘度の変化量が大きく、熱膨張係数が大きいガラスで構成されるガラスリボンを好適に成形することが可能である。
【図面の簡単な説明】
【００３２】
【図１】本発明の第一実施形態に係るガラス板の製造装置を示す正面図である。
【図２】図２（ａ）は、本発明の第一実施形態に係るガラス板の製造装置におけるエッジローラーの周辺を示す横断平面図であり、図２（ｂ）は、図２（ａ）のＡ−Ａ断面を示す縦断側面図である。
【図３】図３（ａ）は、本発明の第二実施形態に係るガラス板の製造装置におけるエッジローラーの周辺を示す横断平面図であり、図３（ｂ）は、図３（ａ）のＢ−Ｂ断面を示す縦断側面図である。
【発明を実施するための形態】
【００３３】
以下、本発明の実施形態に係るガラス板の製造装置および製造方法について、添付の図面を参照しながら説明する。
【００３４】
＜第一実施形態＞
はじめに、本発明の第一実施形態に係るガラス板の製造装置について説明する。
【００３５】
図１に示すように、本発明の第一実施形態に係るガラス板の製造装置１（以下、単に製造装置１と表記）は、オーバーフローダウンドロー法により、溶融ガラス２からガラスリボン３を成形するように構成されている。
【００３６】
製造装置１は、楔状をなすと共に、溶融ガラス２からガラスリボン３を生成する成形体４と、成形体４から降下するガラスリボン３の幅方向端部３ａ（耳部）を表裏両側から挟持しつつ下方に送ることで、ガラスリボン３を延伸させて成形するエッジローラー５とを備えている。
【００３７】
成形体４は、頂部４ａに形成された溝４ａａから両側方（図１では、紙面に対して手前側および奥側）に溢れ出た溶融ガラス２のそれぞれを側面４ｂに沿って流下させた後、下端部４ｃで融合一体化させてガラスリボン３を生成することが可能である。
【００３８】
エッジローラー５は、ガラスリボン３の幅方向における一方側端部３ａａの挟持用と、他方側端部３ａｂの挟持用とが設けられており、両者５，５は、ガラスリボン３の幅方向中央を基準として対称に配置されている。また、一方側端部３ａａの挟持用、及び、他方側端部３ａｂの挟持用のいずれのエッジローラー５についても、ガラスリボン３が成形体４から降下する経路に沿って上下複数段に配置されている（図１では、最上段のエッジローラー５、及び、上から二段目のエッジローラー５のみを図示）。
【００３９】
図２（ａ），（ｂ）に示すように、エッジローラー５は、ガラスリボン３を厚み方向に挟んで表面３ｂ側に配置された第一ローラー６と、裏面３ｃ側に配置された第二ローラー７とからなる。第一ローラー６および第二ローラー７の各々は、回転軸８と、回転軸８の外周に取り付けられ且つガラスリボン３に接触するローラー本体９とを有する。
【００４０】
回転軸８は、円筒状（中空状）に形成されている。この回転軸８は、モーター等の駆動源（図示省略）と接続されており、駆動源の稼働に伴って回転することが可能である。ローラー本体９は、回転軸８の先端部に取り付けられている。このローラー本体９は、円筒状に形成されており、かしめによりローラー本体９の内周面９ａが回転軸８の外周面８ａに沿って嵌め込まれている。
【００４１】
回転軸８の内部には、第一ローラー６（第二ローラー７）のローラー本体９を加熱するための加熱機構としてのヒーター１０と、ヒーター１０と電気的に接続されたリード線１１と、リード線１１の周囲を囲う円筒状の絶縁保護管１２とが備わっている。以下の説明においては、これら三者１０，１１，１２を纏めて「ヒーターユニット」と表記する。なお、ヒーターユニットは、回転軸８と共に回転する構成であってもよいし、回転軸８から独立して静止する構成であってもよい。
【００４２】
ここで、ヒーターユニットが備わったエッジローラー５（第一ローラー６および第二ローラー７）は、上下複数段のうちの最上段のエッジローラー５のみであってもよいし、最上段から連続する一部の段のエッジローラー５（例えば、上下十段のうち、最上段〜上から三段目まで等）であってもよい。さらには、上下複数段の全段のエッジローラー５が、ヒーターユニットを備えていてもよい。
【００４３】
ヒーター１０は、回転軸８におけるローラー本体９が取り付けられた部位の内部に配置されている。このヒーター１０は、ローラー本体９の周辺のみを局所的に加熱することが可能となっている。さらに、ヒーター１０は、シーズヒーターであると共に、回転軸８の内周面８ｂとの間に隙間が形成される程度の外径を有する。なお、ヒーター１０としては、シーズヒーターに代えて、例えば、ＳｉＣヒーターを採用してもよい。
【００４４】
絶縁保護管１２は、ヒーター１０と同様にして、回転軸８の内周面８ｂとの間に隙間が形成される程度の外径を有する。
【００４５】
ここで、回転軸８は、例えば、鉄又はニッケルを含んだ合金や、セラミックで構成することが可能である。本実施形態においては、ステンレスで回転軸８を構成している。
【００４６】
また、ローラー本体９は、例えば、鉄又はニッケルを含んだ合金でなり、且つ、その外周面９ｂ（ガラスリボン３との接触面）にタングステンカーバイドを溶射したもので構成することが可能である。また、これ以外にもセラミックでローラー本体９を構成することもできる。本実施形態においては、ステンレスでなり、且つ、その外周面９ｂにタングステンカーバイドを溶射したものでローラー本体９を構成している。
【００４７】
次に、上記の製造装置１を用いた本発明の第一実施形態に係るガラス板の製造方法（以下、単に製造方法と表記）について説明する。
【００４８】
この製造方法では、成形温度が低く、単位温度変化に対する粘度の変化量が大きく、熱膨張係数が大きいガラス（以下、特定ガラスと表記）で構成されるガラスリボン３を成形する。本実施形態においては、特定ガラスの一種であるリン酸塩系ガラスで構成されるガラスリボン３を成形する。
【００４９】
ここで、リン酸塩系ガラスの組成の一例としては、質量％で、Ｐ２Ｏ５：２５〜６０％、Ａｌ２Ｏ３：２〜１９％、ＲＯ（ただし、Ｒは、Ｍｇ、Ｃａ、Ｓｒ及びＢａから選択される少なくとも一種）：１０〜４５％、ＺｎＯ：０〜１３％、Ｋ２Ｏ：１２〜２０％（ただし、１２％、２０％を含まない）、Ｎａ２Ｏ：０〜１２％、及びＣｕＯ：０．３〜２０％を含有する組成が挙げられる。
【００５０】
また、リン酸塩系ガラスの組成の別の一例としては、カチオン％表示で、Ｐ５＋：５〜５０％、Ａｌ３＋：２〜３０％、Ｒ’＋（ただし、Ｒ’は、Ｌｉ、Ｎａ及びＫから選択される少なくとも一種）：１０〜４０％、及び、Ｒ２＋（ただし、Ｒ２＋は、Ｍｇ２＋、Ｃａ２＋、Ｓｒ２＋、Ｂａ２＋、及びＺｎ２＋から選択される少なくとも一種）：２０〜５０％、且つ、アニオン％表示で、Ｆ−：５〜８０％、及び、Ｏ２−：２０〜９５％を含有し、Ｐｂ成分およびＡｓ成分を実質的に含有しない組成が挙げられる。
【００５１】
また、リン酸塩系ガラスの組成の更に別の一例としては、酸化物基準のモル％で、Ｐ２Ｏ５：５〜４０％、ＳＯ３：１〜３５％、Ｒ’２Ｏ（ただし、Ｒ’は、Ｌｉ、Ｎａ又はＫ）：１０〜３０％、ＲＯ（ただし、Ｒは、Ｍｇ、Ｃａ、Ｓｒ、Ｂａ又はＺｎ）：２０〜５０％、及び、ＣｕＯ＋Ｆｅ２Ｏ３＋ＣｏＯ＋ＣｅＯ２：０．００１〜１５％を含有する組成が挙げられる。
【００５２】
上記のような組成を有するリン酸塩系ガラスは、以下に挙げる（１）〜（４）の条件を兼ね備えている場合がある。
【００５３】
（１）成形温度が６００℃〜８００℃である。（２）６００℃〜８００℃の温度範囲において、粘度の値が１０２．２ｄＰａ・ｓ〜１０５．５ｄＰａ・ｓ、好ましくは１０３．５ｄＰａ・ｓ〜１０５．５ｄＰａ・ｓである。（３）単位温度変化に対する粘度の変化量が０．１Ｐａ・ｓ／℃以上である。（４）３０℃〜３００℃の温度範囲において、熱膨張係数の値が８０×１０−７／℃〜１５０×１０−７／℃、好ましくは１００×１０−７／℃〜１５０×１０−７／℃である。
【００５４】
この製造方法では、（１）〜（４）の条件を兼ね備えるリン酸塩系ガラスで構成されるガラスリボン３を成形するに際して、エッジローラー５（第一ローラー６および第二ローラー７）によりガラスリボン３を下方に送る工程の実行中に、ヒーターユニットが備わったエッジローラー５のローラー本体９を加熱する。
【００５５】
このとき、ヒーターユニットが備わったエッジローラー５が、最上段のエッジローラー５のみである場合には、当該エッジローラー５について、以下のようにローラー本体９を加熱する。すなわち、ローラー本体９の周りの雰囲気温度よりも高温で、且つ、ガラスリボン３におけるローラー本体９と接触中の部位の温度よりも低温（以下、この条件を満たす温度域を特定温度域と表記）となるように、ローラー本体９を加熱する。
【００５６】
一方、ヒーターユニットが備わったエッジローラー５が、最上段から連続する一部の段に配置されている場合、及び、上下複数段の全段に配置されている場合には、以下のようにローラー本体９を加熱する。すなわち、ヒーターユニットが備わった全てのエッジローラー５について、特定温度域となるようにローラー本体９を加熱するのに加え、下段側に配置されたエッジローラー５のローラー本体９ほど、低温となるように加熱する。
【００５７】
上記のようにして、ガラスリボン３を下方に送りながら延伸させるのと同時に、その温度を低下させてガラスリボン３を冷え固まらせていく。そして、ガラスリボン３が固化すると、その成形が完了する。ここで、ガラスリボン３を下方に送る速度（板引き速度）は、１ｍ／ｍｉｎ〜７ｍ／ｍｉｎの範囲内とすることが好ましい。
【００５８】
次に、上記の製造装置１および製造方法による主たる作用・効果について説明する。
【００５９】
上記の製造装置１および製造方法によれば、加熱された状態のエッジローラー５（ローラー本体９）をガラスリボン３に接触させることができ、接触によりガラスリボン３が急冷されることを回避できる。従って、特定ガラス（リン酸塩系ガラス等）で構成されるガラスリボン３を成形するに際して、急冷に伴ったガラスリボン３の急激な収縮や、急激な粘度の高まりを防止できる。その結果、ガラスリボン３が割れたり、延伸が困難になったりすることを回避でき、ガラスリボン３を好適に成形することが可能となる。
【００６０】
＜第二実施形態＞
以下、本発明の第二実施形態に係るガラス板の製造装置、及び、当該装置を用いた本発明の第二実施形態に係るガラス板の製造方法について説明する。なお、第二実施形態については、上記の第一実施形態との相違点についてのみ説明する。第一実施形態との共通点については、第二実施形態の説明で参照する図面に同一の符号を付すことで重複する説明を省略する。
【００６１】
図３（ａ），（ｂ）に示すように、第二実施形態に係る製造装置１が、上記の第一実施形態に係る製造装置１と相違している点は、（Ａ）ローラー本体９を加熱する加熱機構が、ヒーター１０ではなく、回転軸８の内部に流体１３を流通させる流路１４と、流路１４内に流入させる流体１３を加熱する流体加熱手段１５とからなる点と、（Ｂ）流路１４内に流入させる流体１３を冷却する流体冷却手段１６を備えている点である。
【００６２】
流路１４は、回転軸８の外部から内部に流入した流体１３をローラー本体９側に送るための往路１４ａと、回転軸８の内部から外部に流出する流体１３をローラー本体９側から帰還させるための復路１４ｂとを有する。流体１３は、回転軸８の基端部（図示省略）において外部から内部に流入する共に、内部から外部に流出する。なお、流体１３としては、気体（例えば、空気等）を用いてもよいし、液体（例えば、水等）を用いてもよい。
【００６３】
往路１４ａは、円筒状に形成された管１７の内部に形成されている。管１７は、その外径が回転軸８の内径よりも小さくなっており、回転軸８の内周面８ｂと管１７の外周面１７ａとの間に隙間が形成されている。この隙間が復路１４ｂを構成している。なお、管１７は、回転軸８と共に回転する構成であってもよいし、回転軸８から独立して静止する構成であってもよい。
【００６４】
流体加熱手段１５および流体冷却手段１６は、共に回転軸８の外部に配置されている。両者１５，１６は、いずれも往路１４ａと接続されると共に、一方の稼働時には他方が稼働を停止する構成とされている。これにより、流体加熱手段１５の稼働時には、加熱された流体１３を回転軸８の内部に流通させてローラー本体９を加熱でき、流体冷却手段１６の稼働時には、冷却された流体１３を回転軸８の内部に流通させてローラー本体９を冷却できる。
【００６５】
ここで、流体加熱手段１５としては、例えば、ヒートポンプシステムやヒーターを使用することが可能である。また、流体冷却手段１６としては、例えば、汎用的な冷却設備や冷凍機を使用することが可能である。
【００６６】
次に、上記の製造装置１を用いた第二実施形態に係る製造方法について説明する。
【００６７】
この第二実施形態に係る製造方法が、上記の第一実施形態に係る製造方法と相違している点は、（Ｃ）ヒーター１０ではなく、流路１４内を流れる加熱された流体１３によりローラー本体９を加熱している点と、（Ｄ）流体冷却手段１６の稼働時に、特定ガラス以外のガラス（例えば、無アルカリガラス等の成形温度が比較的高いガラス）で構成されるガラスリボン３の成形が可能である点である。
【００６８】
この第二実施形態に係る製造装置１および製造方法によっても、上記の第一実施形態に係る製造装置１および製造方法と同一の主たる作用・効果を得ることが可能である。
【００６９】
ここで、本発明に係るガラス板の製造装置および製造方法は、上記の各実施形態で説明した構成・態様に限定されるものではない。例えば、上記の実施形態では、オーバーフローダウンドロー法により溶融ガラスからガラスリボンを成形しているが、この限りではない。オーバーフローダウンドロー法以外の成形方法によりガラスリボンを成形する場合でも、当該成形方法が、成形体から降下するガラスリボンの幅方向端部をエッジローラーで表裏両側から挟持しつつ下方に送る形態である場合には、本発明を適用することが可能である。
【００７０】
また、上記の実施形態では、ローラー本体を回転軸の内部から加熱しているが、この限りではない。例えば、ローラー本体の周辺にヒーター等の加熱手段を設置し、当該加熱手段によりローラー本体を外部から加熱するようにしてもよい。
【符号の説明】
【００７１】
１          ガラス板の製造装置
３          ガラスリボン
３ａ        幅方向端部
３ｂ        表面
３ｃ        裏面
４          成形体
５          エッジローラー
８          回転軸
９          ローラー本体
１０        ヒーター
１３        流体
１４        流路
１４ａ      往路
１４ｂ      復路
１５        流体加熱手段
１６        流体冷却手段
【図１】
2018193284.tif 000003
【図２】
2018193284.tif 000004
【図３】
2018193284.tif 000005